ГЛАЗУРЬ
GLAZE

Изобретение относится к технологии силикатов, в частности к составам глазурей, которые могут быть использованы для нанесения на керамическую плитку.
2
2
3
2
3
2
3
2
2
2
Известна глазурь, содержащая, мас. %: SiO 47,4-50,52; AlO 10,56-12,78; FeO 1,5-1,61; ВO 5,13-5,86; ZnO 8,0-9,0; ZrO 8,0-12,0; CaO 10,19-11,61; МgO 0,35-0,36; NaO 1,83-2,04; KO 1,55-1,71 [1].
Задача изобретения - повышение термостойкости глазури.
2
2
3
2
3
2
3
6
2
2
3
2
3
2
3
6
Технический результат достигается тем, что глазурь, включающая SiO, AlO, ВO, ZnO, ZrO, СаО, дополнительно содержит NaAlF, при следующем соотношении компонентов, мас. %: SiO 38,0-41,0; AlO 0,5-1,5; BO 15,0-17,0; ZnO 7,0-8,0; ZrO 15,0-16,0; СаО 15,0-16,5; NaAlF 4,5-5,5.
В таблице приведены составы глазури.
Взвешенные сырьевые компоненты (кварцевый песок, стеклобой, борная кислота, циркон, мел и др.) сплавляют при температуре 1400-1430°С, расплав гранулируют в воду, после чего полученную фритту размалывают мокрым способом до прохождения через сито №008. Суспензию с влажностью 45-50% наносят (напыление, полив) на обожженные керамические плитки и закрепляют оплавлением при температуре 950°С.
Источник информации
1. SU 1270147, С03С 41/86, 1986.